(57)【特許請求の範囲】
【請求項１】
２軸延伸ブロー成形手段により壜体（１）に成形されるブロー成形されたプリフォーム（１´）であって、口筒部（２）と胴部（５）に成形される胴筒部（５´）との間に位置して、肩部（４）に成形される拡径筒部（４´）を下方に拡径したテーパー筒状に構成すると共に、底部（７）に成形される底殻部（７´）を、パリソン（Ｐ）の、ブロー成形により該底殻部（７´）に成形される部分を拡径変形させた形状に構成し、前記口筒部（２）の外周面下端に突周設したネックリング（３）に対向する位置付近から拡径筒部（４´）の上端部に至る範囲内の任意の位置の内周面部分に、下位が拡径する拡径段部（３´）を形成し、壁を積層構造とし、少なくとも、外側層（１ａ）と、該外側層（１ａ）を形成する合成樹脂に対して相溶性の低い合成樹脂から形成される内側層（１ｃ）とから積層構造を構成し、前記底殻部（７´）において、少なくともブロー割り金型（１０）の金型ピンチオフ部（２１）により偏平に押し潰されて成形されるピンチオフ部（８´）の全長さ範囲に亘り、前記外側層（１ａ）と内側層（１ｃ）とを接着固定する底部接着層（１４）を加えて積層構造を構成して成る合成樹脂製２軸延伸ブロー成形壜体成形用のプリフォーム。
【請求項２】
外側層（１ａ）と内側層（１ｃ）とを、全高さ範囲に亘って接着固定する、少なくとも１本の縦帯状接着層（１３）を加えて、積層構造を構成した、請求項１記載の合成樹脂製２軸延伸ブロー成形壜体成形用プリフォーム。
【請求項３】
２軸延伸ブロー成形手段により壜体（１）に成形されるブロー成形されたプリフォーム（１´）であって、口筒部（２）と胴部（５）に成形される胴筒部（５´）との間に位置して、肩部（４）に成形される拡径筒部（４´）を下方に拡径したテーパー筒状に構成すると共に、底部（７）に成形される底殻部（７´）を、パリソン（Ｐ）の、ブロー成形により該底殻部（７´）に成形される部分を拡径変形させた形状に構成し、前記口筒部（２）の外周面下端に突周設したネックリング（３）に対向する位置付近から拡径筒部（４´）の上端部に至る範囲内の任意の位置の内周面部分に、下位が拡径する拡径段部（３´）を形成し、壁を積層構造とし、少なくとも、外側層（１ａ）と、該外側層（１ａ）を形成する合成樹脂に対して相溶性の低い合成樹脂から形成される内側層（１ｃ）とから積層構造を構成し、前記外側層（１ａ）と内側層（１ｃ）とを、全高さ範囲に亘って接着固定する、少なくとも１本の縦帯状接着層（１３）を加えて、積層構造を構成して成る合成樹脂製２軸延伸ブロー成形壜体成形用プリフォーム。
【請求項４】
底部（７）に成形される底殻部（７´）を略球弧殻状の形状とした、請求項１から３のいずれか１項に記載の合成樹脂製２軸延伸ブロー成形壜体成形用のプリフォーム。
【請求項５】
２軸延伸ブロー成形手段により壜体（１）に成形されるブロー成形されたプリフォーム（１´）であって、口筒部（２）と胴部（５）に成形される胴筒部（５´）との間に位置して、肩部（４）に成形される拡径筒部（４´）を下方に拡径したテーパー筒状に構成すると共に、底部（７）に成形される底殻部（７´）を、パリソン（Ｐ）の、ブロー成形により該底殻部（７´）に成形される部分を拡径変形させた形状に構成し、前記胴筒部（５´）の底殻部（７´）との接続部分となる下端部において、該胴筒部（５´）の径を下方に向かって拡径して拡径下端部（６´）とし、壁を積層構造とし、少なくとも、外側層（１ａ）と、該外側層（１ａ）を形成する合成樹脂に対して相溶性の低い合成樹脂から形成される内側層（１ｃ）とから積層構造を構成し、前記底殻部（７´）において、少なくともブロー割り金型（１０）の金型ピンチオフ部（２１）により偏平に押し潰されて成形されるピンチオフ部（８´）の全長さ範囲に亘り、前記外側層（１ａ）と内側層（１ｃ）とを接着固定する底部接着層（１４）を加えて積層構造を構成して成る合成樹脂製２軸延伸ブロー成形壜体成形用のプリフォーム。
【請求項６】
外側層（１ａ）と内側層（１ｃ）とを、全高さ範囲に亘って接着固定する、少なくとも１本の縦帯状接着層（１３）を加えて、積層構造を構成した、請求項５記載の合成樹脂製２軸延伸ブロー成形壜体成形用プリフォーム。
【請求項７】
２軸延伸ブロー成形手段により壜体（１）に成形されるブロー成形されたプリフォーム（１´）であって、口筒部（２）と胴部（５）に成形される胴筒部（５´）との間に位置して、肩部（４）に成形される拡径筒部（４´）を下方に拡径したテーパー筒状に構成すると共に、底部（７）に成形される底殻部（７´）を、パリソン（Ｐ）の、ブロー成形により該底殻部（７´）に成形される部分を拡径変形させた形状に構成し、前記胴筒部（５´）の底殻部（７´）との接続部分となる下端部において、該胴筒部（５´）の径を下方に向かって拡径して拡径下端部（６´）とし、壁を積層構造とし、少なくとも、外側層（１ａ）と、該外側層（１ａ）を形成する合成樹脂に対して相溶性の低い合成樹脂から形成される内側層（１ｃ）とから積層構造を構成し、前記外側層（１ａ）と内側層（１ｃ）とを、全高さ範囲に亘って接着固定する、少なくとも１本の縦帯状接着層（１３）を加えて、積層構造を構成して成る合成樹脂製２軸延伸ブロー成形壜体成形用プリフォーム。
【請求項８】
底部（７）に成形される底殻部（７´）を略球弧殻状の形状とし、胴筒部（５´）の底殻部（７´）との接続部分となる下端部を、球弧状に拡径して、拡径下端部（６´）とした、請求項５から７のいずれか１項に記載の合成樹脂製２軸延伸ブロー成形壜体成形用のプリフォーム。
【請求項９】
口筒部（２）の外周面下端に突周設したネックリング（３）に対向する位置付近から拡径筒部（４´）の上端部に至る範囲内の任意の位置の内周面部分に、下位が拡径する拡径段部（３´）を形成した請求項５から８のいずれか１項に記載の合成樹脂製２軸延伸ブロー成形壜体成形用のプリフォーム。
【請求項１０】
プリフォーム（１´）の拡径筒部（４´）、胴筒部（５´）および底殻部（７´）の少なくとも一つの部位の形状を、それぞれ、壜体（１）の肩部（４）、胴部（５）および底部（７）の略縮小形状にした、請求項１から９のいずれか１項に記載の合成樹脂製２軸延伸ブロー成形壜体成形用のプリフォーム。
【請求項１１】
底殻部（７´）のピンチオフ部（８´）に対向する下面部分に、補強リブ条（９´）を突条設した請求項１から１０のいずれか１項に記載の合成樹脂製２軸延伸ブロー成形壜体成形用のプリフォーム。
【発明の詳細な説明】
【０００１】
【発明の属する技術分野】
本発明は、デラミボトルとしての合成樹脂製壜体に２軸延伸ブロー成形される、予め有底円筒形状に成形された一次成形品としてのプリフォームの内、ブロー成形手段により成形されたプリフォームの構造に関するものである。
【０００２】
【従来の技術】
合成樹脂製２軸延伸ブロー成形壜体成形用の一次成形品であるプリフォームとして、射出成形手段またはブロー成形手段により有底筒状に成形されたものが知られているが、ブロー成形プリフォームは、射出成形プリフォームと比較して、金型を安価に得ることができ、成形可能な形状の自由度が高く、さらに積層構造の採用が簡単である。
【０００３】
それゆえ、ブロー成形プリフォームは、射出成形プリフォームに比べて、設備経費が安価となる分、製品の価格の低減化が容易となり、形状の自由度が高いことにより、壜体の外観形状に適正に適合する形状に成形することができ、さらに積層構造の採用が容易であることから、所望する物性の低下を有効に抑制した状態で、さらなる肉薄化が可能である、と云う作用を発揮できる。
【０００４】
【発明が解決しようとする課題】
しかしながら、上記した従来技術にあっては、壜体の肩部に成形される部分および／または壜体の底部に成形される部分に、肉溜まり（局部的な肉厚部分）が発生し易く、この肉溜まりにより、成形される壜体に偏肉が発生し、全体的な肉厚寸法精度が低下する、と云う問題があった。
【０００５】
そこで、本発明は、上記した従来技術における問題点を解消すべく創案されたもので、プリフォームの局部的な肉溜まりの発生を防止することを技術的課題とし、もって全体的な肉厚寸法精度が高く、これにより外観形状に歪のない壜体を得ることを目的とする。
【０００６】
【課題を解決するための手段】
上記技術的課題を解決する本発明の内、請求項１記載の発明の手段は、
２軸延伸ブロー成形手段により壜体に成形されるブロー成形されたプリフォームであること、
口筒部と胴部に成形される胴筒部との間に位置して、肩部に成形される拡径筒部を下方に拡径したテーパー筒状に構成すると共に、底部に成形される底殻部を、パリソンの、ブロー成形によりこの底殻部に成形される部分を拡径変形させた形状に構成すること、
口筒部の外周面下端に突周設したネックリングに対向する位置付近から拡径筒部の上端部に至る範囲内の任意の位置の内周面部分に、下位が拡径する拡径段部を形成すること、壁を積層構造とすること、
少なくとも、外側層と、この外側層を形成する合成樹脂に対して相溶性の低い合成樹脂から形成される内側層とから積層構造を構成すること、
底殻部において、少なくともブロー割り金型の金型ピンチオフ部により偏平に押し潰されて成形されるピンチオフ部の全長さ範囲に亘り、外側層と内側層とを接着固定する底部接着層を加えて積層構造を構成したこと、
にある。
【０００７】
また、請求項５記載の発明の手段は、
２軸延伸ブロー成形手段により壜体に成形されるブロー成形されたプリフォームであること
口筒部と胴部に成形される胴筒部との間に位置して、肩部に成形される拡径筒部を下方に拡径したテーパー筒状に構成すると共に、底部に成形される底殻部を、パリソンの、ブロー成形によりこの底殻部に成形される部分を拡径変形させた形状に構成すること、
胴筒部の底殻部との接続部分となる下端部において、この胴筒部の径を下方に向かって拡径して拡径下端部とすること、
壁を積層構造とすること、
少なくとも、外側層と、この外側層を形成する合成樹脂に対して相溶性の低い合成樹脂から形成される内側層とから積層構造を構成すること、
底殻部において、少なくともブロー割り金型の金型ピンチオフ部により偏平に押し潰されて成形されるピンチオフ部の全長さ範囲に亘り、外側層と内側層とを接着固定する底部接着層を加えて積層構造を構成したこと、
にある。
【０００８】
請求項１記載の発明および請求項５記載の発明にあっては、壜体の肩部に成形される拡径筒部を、下方に拡径したテーパー筒状に構成したので、口筒部の径寸法に対して胴筒部の径寸法の方が大きくなり、その分、プリフォームから壜体に延伸ブロー成形する際における、周方向延伸倍率を低くすることができ、これによりブロー比の大きい壜体であっても、高い安定性と良好な成形性のもとに成形される。なお、拡径筒部のテーパー形状としては、たとえば直線的な形状、アールを有した形状等の形状を、目的に応じて選択することできる。
【０００９】
また、壜体の底部に成形される底殻部をパリソンの、ブロー成形によりこの底殻部に成形される部分を拡径変形させた形状に構成したので、壜体の底部は周方向に沿って延伸されて成形されるので、この底殻部の、パリソンの喰い切り部分に相当する、一般には肉厚であるピンチオフ部も延伸され、肉溜まりの発生を抑制することができる。
【００１０】
底殻部の拡径変形させた形状は、壜体の底部の形状に合わせて、目的、必要に応じて選択することができ、たとえば略等方的、あるいは壜体の底部の形状の略縮小形状とすることにより、壜体の底部は周方向に沿って略均等に延伸されて成形されることになり、それゆえ例えこの底部に歪変形が発生したとしても、この歪変形は周方向に沿って均一なものであるので、この歪変形が壜体の外観体裁を劣化させたり、底部が発揮する座り能力を低下させることがない。
【００１１】
さらに、２軸延伸ブロー成形により、定形の外殻を形成する合成樹脂製の外側層と、この外側層と剥離自在に積層され、内袋を形成する合成樹脂製の内側層からなる壜体を形成することが可能となり、デラミボトルとして使用することができる。
【００１２】
そして、底殻部のピンチオフ部の全長さ範囲に亘り、外側層と内側層とが底部接着層により接着固定されているので、２軸延伸ブロー成形時、特に延伸ピンによる縦延伸時におけるピンチオフの剥離破損を防止することができ、さらに壜体においてもピンチオフ部から成形される、底シール部の全長さ範囲に亘り、外側層と内側層を、底部接着層で強固に結合しており、外側層と内側層とを剥離自在な合成樹脂材料で成形したことによる、底シール部の機械的強度の低下を確実に防止することができる。
【００１３】
また、請求項１記載の発明にあっては、無延伸部分である口筒部の下端に位置するネックリングに対向する位置付近から拡径筒部の上端部に至る範囲内の任意の位置の内周面部分に、拡径段部を形成するようにしている、すなわち拡径段部に成形される段部を設けているので、プリフォームのブロー成形時におけるパリソン内へのコアガイドの押し込みにより、ネックリングに対向する位置付近から拡径筒部の上端部に至る範囲内の任意の位置の内周面部分に、肉溜まりが成形される状態となっても、この部分はブロー成形処理により強制的に拡径延伸変形されるので、肉溜まりに成形されることはない。
【００１４】
請求項３記載の発明の手段は、
２軸延伸ブロー成形手段により壜体に成形されるブロー成形されたプリフォームであること、
口筒部と胴部に成形される胴筒部との間に位置して、肩部に成形される拡径筒部を下方に拡径したテーパー筒状に構成すると共に、底部に成形される底殻部を、パリソンの、ブロー成形によりこの底殻部に成形される部分を拡径変形させた形状に構成すること、
口筒部の外周面下端に突周設したネックリングに対向する位置付近から拡径筒部の上端部に至る範囲内の任意の位置の内周面部分に、下位が拡径する拡径段部を形成すること、
壁を積層構造とすること、
少なくとも、外側層と、この外側層を形成する合成樹脂に対して相溶性の低い合成樹脂から形成される内側層とから積層構造を構成すること、
外側層と内側層とを、全高さ範囲に亘って接着固定する、少なくとも１本の縦帯状接着層を加えて、積層構造を構成すること、
にある。
【００１５】
また、請求項７記載の発明の手段は、
２軸延伸ブロー成形手段により壜体に成形されるブロー成形されたプリフォームであること、
口筒部と胴部に成形される胴筒部との間に位置して、肩部に成形される拡径筒部を下方に拡径したテーパー筒状に構成すると共に、底部に成形される底殻部を、パリソンの、ブロー成形によりこの底殻部に成形される部分を拡径変形させた形状に構成すること、
胴筒部の底殻部との接続部分となる下端部において、この胴筒部の径を下方に向かって拡径して拡径下端部とすること、
壁を積層構造とすること、
少なくとも、外側層と、この外側層を形成する合成樹脂に対して相溶性の低い合成樹脂から形成される内側層とから積層構造を構成すること、
外側層と内側層とを、全高さ範囲に亘って接着固定する、少なくとも１本の縦帯状接着層を加えて、積層構造を構成すること、
にある。
【００１６】
請求項３記載の発明および請求項７記載の発明にあっては、プリフォームを２軸延伸ブロー成形することにより、全高さ範囲に亘って外側層と内側層を縦帯状接着層で接着固定して形成した縦帯状の接着帯により、デラミボトルにおいて、内側層の萎み変形の、高さ方向の変形を規制することができ、内容物の流動通路の閉塞の発生を抑制することができる。
【００１７】
縦帯状接着層の形成位置、本数は目的、必要に応じて選択することができ、たとえば、デラミボトルにおいて底部から外側層と内側層の間へ外部空気を吸引して内側層を外側層から剥離する構成とする場合には、接着層を略パーティングライン上の位置に形成する等の選択をする。
【００１８】
通常、デラミボトルはその積層構造の構成からダイレクトブロー法により成形されるが、底部接着層や縦帯状接着層を設けた構成のようなブロー成形したプリフォームを用い、これを2軸延伸して壜体を得ることにより、より強度の高い壜体を得ることが可能となる。
【００１９】
請求項２または６記載の発明の手段は、請求項１または５の発明において、外側層と内側層とを、全高さ範囲に亘って接着固定する、少なくとも１本の縦帯状接着層を加えて、積層構造を構成すること、にある。
【００２０】
請求項２または６記載の発明にあっては、請求項１または５記載の発明に、請求項３または７記載の発明における、上記した縦帯状接着層の作用が加えられることになる。
【００２１】
請求項４記載の発明の手段は、底部に成形される底殻部を略球弧殻状の形状とすることにある。
【００２２】
請求項４の上記構成により、壜体の底部に成形される底殻部を略球弧殻状に構成したので、簡単な金型形状で、プリフォームへのブロー成形により等方的な拡径変形および膨張変形を達成することができ、特に、略等方的な平断面形状の底部を有する壜体では、底部は周方向に沿って略均等に延伸されて成形されることになり、それゆえ例えこの底部に歪変形が発生したとしても、この歪変形は周方向に沿って均一なものであるので、この歪変形が壜体の外観体裁を劣化させたり、底部が発揮する座り能力を低下させることがない。
【００２３】
請求項８記載の発明の手段は、請求項５，６または７に記載の発明において、底部に成形される底殻部を略球弧殻状の形状とし、胴筒部の底殻部との接続部分となる下端部を、球弧状に拡径して、拡径下端部とすることにある。
【００２４】
請求項８の上記構成により、略球弧殻状の底殻部に連続する胴筒部の下端部が球弧状に拡径した拡径下端部となっているので、簡単な金型形状で、ブロー成形による、等方的な拡径変形および膨張変形により、底殻部およびそれに連なる拡径下端部を形成することができ、特に、略等方的な平断面形状の底部および胴部下端部を有する壜体では、この底部および胴部の下端部は周方向に沿って略均等に延伸されて成形されることになり、それゆえ例えこの底部に歪変形が発生したとしても、この歪変形は周方向に沿って均一なものであるので、この歪変形が壜体の外観体裁を劣化させたり、底部が発揮する座り能力を低下させることがない。
【００２５】
請求項９記載の発明は、請求項５，６，７または８記載の発明に、口筒部の外周面下端に突周設したネックリングに対向する位置付近から拡径筒部の上端部に至る範囲内の任意の位置の内周面部分に、下位が拡径する拡径段部を形成したこと、を加えたものである。
【００２６】
請求項９記載の発明にあっては、ネックリングに対向する位置付近から拡径筒部の上端部に至る範囲内の任意の位置の内周面部分、およびピンチオフ部の両方に、肉溜まりが発生するのを防止することができるので、肉溜まりの全くないブロー成形プリフォームを得ることができる。
【００２７】
請求項１０の発明の手段は、請求項１から９のいずれか１項に記載の発明において、プリフォームの拡径筒部、胴筒部および底殻部の少なくとも一つの部位の形状を、それぞれ、壜体の肩部、胴部および底部の略縮小形状にすることにある。
【００２８】
請求項１０の上記構成により、プリフォームの形状を部分的あるいは全体として、壜体の略縮小形状とすることにより、２軸延伸ブロー成形における、延伸倍率をより均一にすることが可能となり、これにより非等方性の大きな壜体あるいは大きな凸凹形状を有する壜体等の、複雑な形状をした壜体であっても、高い安定性と良好な成形性のもと、肉厚の均一な、変形の少ない壜体を得ることが可能となる。
【００２９】
請求項１１の発明の手段は、請求項１から１０のいずれか１項に記載の発明において、底殻部のピンチオフ部に対向する下面部分に、補強リブ条を突条設することにある。
【００３０】
請求項１１記載の上記構成により、ブロー割り金型によるパリソンの喰い切り時の押し潰しにより溶着成形されるピンチオフ部の内側（底殻部の内周面側）に、溶着不良により溝状の“ヒケ”が形成されても、この“ヒケ”による溶着面積の減少を補強リブ条で充分に補うので、プリフォームから壜体への２軸延伸ブロー成形時に、ピンチオフ部が破けることがなく、プリフォームから壜体への安定した２軸延伸ブロー成形動作を得ることができる。
【００３１】
上記の、請求項１乃至請求項１１記載のプリフォームにおいては、物性の異なる合成樹脂材料の積層組み合わせにより、所望する物性あるいは機能を有効に発揮する壜体の成形が可能であり、またそのままでは壜体の成形材料として使用するのに不安のある材料（例えば再生樹脂材等）であっても、安全に使用することが可能となる。
【００３２】
【発明の実施の形態】
以下、本発明の実施例を、図面を参照しながら説明する。
図１は、本発明によるプリフォーム１´の、２軸延伸ブロー成形される壜体１への成形形態の一例を図示した説明図であり、プリフォーム１´が縦方向および、横方向に延伸され壜体１へと成形される。
【００３３】
図２は、押し出し成形された円筒状パリソンＰから有底円筒状にブロー成形された、本発明によるプリフォーム１´の第1実施例を示す、一部破断した全体正面図で、外周面に螺条をまた外周面下端にネックリング３を設けた短円筒状の口筒部２の下端から、下方に拡径したテーパー筒状の拡径筒部４´（壜体１の肩部４に成形される部分）を垂下連設すると共に、この拡径筒部４´の下端から円筒状の胴筒部５´（壜体１の胴部５に成形される部分）を介して、略球殻状の底殻部７´（壜体１の底部７に成形される部分）を連設し、さらにネックリング３に対向する内周面部分に、下位が拡径する拡径段部３´を形成した構成となっている。
【００３４】
このように、口筒部２と壜体１の肩部４に成形される拡径筒部４´との境界部分であるネックリング３に対向した内周面部分に、下位が拡径する拡径段部３´が成形されるので、パリソンＰのプリフォーム１´へのブロー成形に先立って、（以下、図５参照）エアブローノズルを有するコアガイド１１をパリソンＰの上端部内に押し込んで口筒部２を成形した際に、押し込まれたコアガイド１１により口筒部２の内周面下端部に肉溜まりが形成されようとするが、この肉溜まりとなろうとする部分がブロー成形される拡径段部３´に吸収されてしまい、この口筒部２内周面下端部分に肉溜まりが成形されることはない。
【００３５】
図３は、本発明のプリフォーム１´の第2実施例を示す、半縦断した全体正面図で、外周面に螺条をまた外周面下端にネックリング３を設けた短円筒状の口筒部２の下端から、下方に拡径したテーパー筒状の拡径筒部４´を垂下連設すると共に、この拡径筒部４´の下端から円筒状の胴筒部５´を介して、略球殻状の底殻部７´を連設し、さらに胴筒部５´の下端部を、球弧状に拡径して底殻部７´に連続した拡径下端部６´とした構成となっている。
【００３６】
このように、ピンチオフ部８´が位置する底殻部７´に近接して連続する胴筒部５´の下端部分を拡径した拡径下端部６´としたので、ブロー成形時に拡径下端部６´と一緒に底殻部７´も最後まで延伸変形することになり、これにより肉厚であるピンチオフ部８´も大きく延伸されて、このピンチオフ部８´が肉溜まりを形成することがない。
【００３７】
図４は、本発明のプリフォームの第３実施例を示す、半縦断しかつ一部を拡大図示した全体正面図で、拡径段部３´および拡径下端部６´を有し、ピンチオフ部８´の底殻部７´外周面部分に突条構造の補強リブ条９´を設けた構成となっている。
【００３８】
このように、拡径段部３´が設けられているので、口筒部２の内周面下端部に肉溜まりが形成されることがなく、また拡径下端部６´が設けられているので、底殻部７´のピンチオフ部８´が肉溜まりとなって不良な動作を発揮することがなく、さらに底殻部７´の内周面のピンチオフ部８´部分に、パリソンＰの溶着不良による“ヒケ”が発生し、その分、溶着強度が低下しても、低下した溶着強度以上の強度を補強リブ条９´で補強することになるので、延伸ブロー成形時にこのピンチオフ部８´が破けることはない。
【００３９】
図６は、本発明によるプリフォーム１´の第4の実施例と、このプリフォーム１´から２軸延伸ブロー成形される壜体１とを一緒に示した説明図である。
【００４０】
壜体１は胴部の一部が大きく凹んだ形状、また底部も内側に凹んだ形状であり、拡径筒部４´、胴筒部５´、および底殻部７´の形状を、それぞれ壜体の肩部４、胴部５、および底部７の形状の略縮小形状に、また２軸延伸ブローにおける縦延伸倍率が小さくなるようにプリフォーム１´の形状を構成している。
【００４１】
このようなプリフォーム１´形状により、２軸延伸ブロー成形工程において、縦延伸倍率が小さくなるようにしているので、延伸ピンで縦延伸した後においても、各部分の壜体１に対する縮小形状を保持することができ、次の横延伸工程において、各部分の延伸倍率を略一定にすることができ、本実施例のような大きな凹部を有する形状においても、形状を忠実に再現しながら、高い安定性と良好な成形性のもとに、肉厚が均一で、後変形のない壜体１を得ることができる。
【００４２】
また、プリフォーム１´は拡径段部３´を有するので、口筒部２の内周面下端部に肉溜まりが形成されること無く、また底殻部７´および胴筒部５´の下端部は壜体１の底部７および胴部５下端部の略縮小形状に拡径変形および膨張変形されて形成されているので、ピンチオフ部８´の肉厚部分も延伸され肉溜まりの発生を抑制している。
【００４３】
各実施例のプリフォーム１´は、図７にその一例を示すように、その壁が積層構造となっているが、プリフォーム１´はブロー成形品であるので、積層構造の成形が簡単であると共に、精度良く達成することができる。
【００４４】
図８〜図１１は本発明のプリフォームの積層構造例を示したものであり、ポリエチレン、ポリプロピレン、ポリエチレンテレフタレート等の合成樹脂材料で、必要とする自己形状保持能力を持たせた外殻体として成形される外側層１ａと、ナイロン、エチレンビニルアルコール共重合体、ポリエチレンテレフタレート等の外側層１ａに対して相溶性の低い合成樹脂材料で、撓み変形が自在な袋状に成形される内側層１ｃ、外側層１ａおよび内側層１ｃに対して充分な接着性を発揮する接着性樹脂で形成される縦帯状接着層１３、底部接着層１４とから積層構造を構成したプリフォームである。
【００４５】
縦帯状接着層１３はパーティングライン２３上の位置に一対、２本が形成されている。（図８、図９参照）
【００４６】
底部接着層１４はピンチオフ部８´の周辺、底殻部７´の一部に若干の広がりをもって形成されており、ピンチオフ部８´において、外側層１ａと内側層１ｃは底部接着層１４により接着固定されており、ピンチオフ部８´を境として互いに反対側に位置する外側層１ａ同士が、底部接着層１４および内側層１ｃを介して一体化されている。（図８、図１０参照）
【００４７】
このプリフォーム１´を２軸延伸ブロー成形することにより、相溶性の低い合成樹脂で形成し、外側層１ａと内側層１ｃとを剥離自在な構成にしたことによる、壜体１においてピンチオフ部８´から成形される、底シール部の機械的強度の低下を、底部接着層１４により確実に防止することができ、また内容物の注出に従って内方へ萎み変形する内側層１ｃの変形は軸対称に一対、２本形成した縦帯状接着層１３により、壜体１の全高さ範囲に亘って外側層１ａと内側層１ｃを接着固定して形成した縦帯状の接着帯により高さ方向の萎み変形が規制され、内容物の流動通路の閉塞の発生を抑制し、内容物の注出を最後まで達成することができるデラミボトル（壜体１）を提供することができる。
【００４８】
このような、縦帯状接着層１３、底部接着層１４を有したプリフォーム１´は次のような工程で得ることができる。（図１１参照）すなわち、円筒状の外側層１ａと、外側層１ａの内側に位置する円筒状の内側層１ｃと、外側層１ａと内側層１ｃとの間に、パーティングライン２３上に一対の縦帯状接着層１３と、同じく外側層１ａと内側層１ｃとの間に間欠的に円環状の環状接着層１６を、多層成形用のダイス２２から共押出しして、多層のパリソンＰを形成する。
【００４９】
連続して共押出し成形されている外側層１ａと内側層１ｃと一対の縦帯状接着層１３に対して、環状接着層１６は、環状接着層１６用の樹脂供給部に付設したアキュムレータの加圧および除圧の制御により、連続することなく一部に共押出し成形される。
【００５０】
このように、形成された多層のパリソンＰの環状接着層１６が形成された部分を、ブロー割り金型１０の金型ピンチオフ部２１で、ピンチオフして、ブロー成形することにより、この環状接着層１６が本発明のプリフォーム１´の積層構造例の説明において記述した、底部接着層１４を形成することとなる。
【００５１】
また、上記のようなプリフォームの２軸延伸ブロー成形により、ダイレクトブロー法により得られた壜体１に比較して、延伸により、より強度の高い壜体１を得ることができ、特にポリエチレンレンテレフタレート系樹脂ではその効果が顕著である。
【００５２】
この際、延伸ブロー成形における延伸倍率は、目的、必要性、さらに積層構造を構成する各樹脂の共延伸性から選択することができるが、縦延伸による底部の割れを防止するために、縦延伸倍率を小さく設定することもできる。
【００５３】
【発明の効果】
本発明は、上記した構成となっているので、以下に示す効果を奏する。
壜体の肩部に成形される部分、または／および、壜体の底部に成形される部分に、肉溜まりを形成することがないので、壜体全体を高い肉厚寸法精度で成形することができ、これにより不良な歪を生じることなく、良好な外観体裁を有する壜体を得ることができる。
【００５４】
胴筒部を延伸変形させて成形し、また底殻部を拡径した形状としたので、壜体への２軸延伸ブロー成形時に高い成形安定性を得ることができ、また底部に成形するのに充分な延伸量を与えることができるので、安定して座機能を発揮する底部を確実に成形することができる。
【００５５】
壁を積層構造とすることにより、所望する物性および機能を有効に発揮することができる壜体を確実に得ることができると共に、ブロー成形品であるので、射出成形に比べ積層構造の成形を簡単に達成することができる。
【００５６】
請求項１および請求項５に記載の発明にあっては、上記に加えて、ピンチオフ部の全長さ範囲に亘り、外側層と内側層とを接着固定する底部接着層を加えて積層構造を構成することにより、縦延伸時におけるピンチオフの剥離破損を防止することができ、またデラミボトルにおける、底シール部の機械的強度の低下を確実に防止することができる。
【００５７】
同じく、請求項３および請求項７記載の発明にあっては、外側層と内側層とを、全高さ範囲に亘って接着固定する、縦帯状接着層を加えて、積層構造を構成することにより、デラミボトルにおいて、内側層の萎み変形の、高さ方向の変形を規制することができ、内容物の流動通路の閉塞の発生を抑制することができる。
【００５８】
請求項４の発明にあっては、底殻部を略球弧殻状としたので、簡単な金型形状で等方的に拡径変形した形状を得ることができ、特に略等方的な平断面形状の底部を有する壜体では、底部は周方向に沿って略均等に延伸されて成形されることになり、成形による歪が壜体の外観体裁を劣化させたり、底部が発揮する座り能力を低下させることがない。
【００５９】
請求項８の発明にあっては、底殻部を略球弧状に、また胴筒部の下端部を球弧状に拡径した拡径下端部としたので、簡単な金型形状で等方的に拡径した底殻部および胴筒部下端部を得ることができ、特に略等方的な平断面形状の底部を有する壜体では、底部は周方向に沿って略均等に充分延伸されて成形されることになり、成形による歪が壜体の外観体裁を劣化させたり、底部が発揮する座り能力を低下させることがない。
【００６０】
請求項９記載の発明にあっては、ネックリングに対向する位置付近から拡径筒部の上端部に至る範囲内の任意の位置の内周面部分、およびピンチオフ部の両方に、肉溜まりが発生するのを防止することができるので、肉溜まりの全くないブロー成形プリフォームを得ることができる。
【００６１】
請求項１０の発明にあっては、プリフォームの形状の一部あるいは全体を壜体の略縮小形状としたので、２軸延伸ブロー成形における、延伸倍率をより均一にすることが可能となり、これにより非等方性の大きな壜体あるいは大きな凸凹形状を有する壜体等の、複雑な形状をした壜体であっても、高い安定性と良好な成形性のもと、肉厚の均一な、変形の少ない壜体を得ることができる。
【００６２】
請求項１１記載の発明にあっては、溶着不良によるヒケ発生に伴うピンチオフ部における溶着強度の不足を、確実にかつ強力に補強して、ピンチオフ部の溶着強度および層間剥離を防止する効果を充分高めることができるので、プリフォームの壜体への２軸延伸ブロー成形を安全にかつ良好に達成させることができる。
【図面の簡単な説明】
【図１】  本発明のプリフォームの壜体への成形形態の一例を示す、半縦断した説明図。
【図２】  本発明のプリフォームの第１実施例を示す、要部破断した全体正面図。
【図３】  本発明のプリフォームの第２実施例を示す、半縦断した全体正面図。
【図４】  本発明のプリフォームの第３実施例を示す、一部拡大図示した、全体半縦断正面図。
【図５】  本発明のプリフォームのパリソンからの成形形態の一例を示す、縦断説明図。
【図６】  本発明のプリフォームの第4実施例、および壜体を示す、半縦断した説明図。
【図７】  本発明のプリフォームの積層構造の一例を示す、一部拡大図示した、全体半縦断正面図。
【図８】  本発明のプリフォームの積層構造の他の例を示す、一部拡大図示した、全体半縦断正面図。
【図９】  図８のＡ−Ａ線に沿って示した、平断面図。
【図１０】  本発明のプリフォームの積層構造の要部の例を示す、一部拡大図示した、底面図。
【図１１】  本発明のプリフォームの一例にブロー成形されるパリソンの成形工程の一状態を示した、説明図。
【符号の説明】
１  ；  壜体
１´；  プリフォーム
１ａ；  外側層
１ｂ；  中間層
１ｃ；  内側層
１ｄ；  接着層
２  ；  口筒部
３  ；  ネックリング
３´；  拡径段部
４  ；  肩部
４´；  拡径筒部
５  ；  胴部
５´；  胴筒部
６´；  拡径下端部
７  ；  底部
７´；  底殻部
８´；  ピンチオフ部
９´；  補強リブ条
１０；  ブロー割り金型
１１；  コアガイド
１３；  縦帯状接着層
１４；  底部接着層
１６；  環状接着層
２１；  金型ピンチオフ部
２２；  ダイス
２３；パーティングライン
Ｐ  ；  パリソン
【図１】
0003896524.tif 000002
【図２】
0003896524.tif 000003
【図３】
0003896524.tif 000004
【図４】
0003896524.tif 000005
【図５】
0003896524.tif 000006
【図６】
0003896524.tif 000007
【図７】
0003896524.tif 000008
【図８】
0003896524.tif 000009
【図９】
0003896524.tif 000010
【図１０】
0003896524.tif 000011
【図１１】
0003896524.tif 000012